(57)【特許請求の範囲】
【請求項１】
立毛部が、断面形状がＹ字型で繊度が１．０〜１０．０デシテックスのアセテート繊維を３０質量％以上含む紡績糸からなり、グランド部が１．０〜５．０デシテックスポリエステル繊維を主として含むパイル布帛。
【請求項２】
立毛部を構成する紡績糸が、１．０〜１１．０デシテックスのアクリル繊維を７０質量％以下含む請求項１に記載のパイル布帛。
【発明の詳細な説明】
【技術分野】
【０００１】
本発明は、アセテート繊維を含むパイル布帛に関するものである。
【背景技術】
【０００２】
これまで、天然毛皮の特徴を有するパイル布帛が種々検討されている。その多くが、より獣毛に近い柔らかな風合いを求めるものであり、その手法はシリコーン処理による柔軟剤の付与、もしくは異型断面化による風合い改善などが主に報告されている。また、特許文献１にあるようなアセテートマルチフィラメントを立毛部に用いてドレス、シャツ等に使い、薄地化、軽くしなやかな肌触り、高級感を提案しているが、ボリュームやドライタッチに乏しい。
【先行技術文献】
【特許文献】
【０００３】
【特許文献１】特開2010-84250公報
【発明の概要】
【発明が解決しようとする課題】
【０００４】
本発明は、アセテート繊維を用いて、春夏シーズンにも使用できるドライタッチでボリューム感のあるパイル布帛を提供することにある。
【課題を解決するための手段】
【０００５】
本発明の要旨は、立毛部が、断面形状がＹ字型で繊度が１．０〜１０．０デシテックスのアセテート繊維を３０質量％以上含む紡績糸からなり、グランド部が１．０〜５．０デシテックスのポリエステル繊維を主として含むパイル布帛にある。
【発明の効果】
【０００６】
本発明に係るパイル布帛によれば、春夏シーズンにも使用可能なドライタッチでボリューム感を持ったパイル布帛を提供することができる。
【発明を実施するための形態】
【０００７】
以下に、本発明を詳細に説明する。
＜断面形状がＹ字型で繊度が１．０〜１０．０デシテックスのアセテート繊維＞
本発明のパイル布帛の立毛部の紡績糸に使用するアセテート繊維は、Ｙ字型を有している。Ｙ字型断面にすることでよりドライタッチで清涼感ある風合いを実現することができる。また、繊度は１．０〜１０．０デシテックスである。この繊度範囲にすることでドライタッチの中でもより柔らかいものから、剛毛なものまで幅広い風合いを実現することが可能となり、且つ製造工程通過性が良好となる。また、当該アセテート繊維を構成するポリマーとしては、水酸基の７４％以上９２％未満が酢酸化されている酢酸セルロース（エステル化度は、２．２２以上２．７６未満。）または水酸基の９２％以上が酢酸化されている酢酸セルロース（エステル化度は、２．７６以上３．００未満。）が挙げられる。さらに、当該アセテート繊維に、酸化チタン、銀などの無機物、または機能性ポリマーなどをアセテート繊維の原液段階、もしくは繊維製造後に後加工方法にて付与・混合し、機能性を与えることも可能である。
【０００８】
＜アセテート繊維を３０質量％以上含む紡績糸＞
また、本発明のパイル布帛の立毛部の紡績糸におけるアセテート繊維の含量は、３０質量％以上である。３０質量％以上にすることで目的のドライタッチな特徴を発現することができる。
【０００９】
＜立毛部を構成する紡績糸が、１．０〜１１．０デシテックスのアクリル繊維を７０質量％以下含む＞
本発明のパイル布帛を構成する立毛部の紡績糸は、１．０〜１１．０デシテックスのアクリル繊維を７０質量％以下含むことが好ましい。当該紡績糸が１．０〜１１．０デシテックスのアクリル繊維を７０質量％以下含むことで、アクリル繊維が持つ発色性、ボリューム感を表現することができる。
【００１０】
＜アクリル繊維＞
本発明における１．０〜１１．０デシテックスのアクリル繊維は、通常のアクリル繊維の製造に用いられるものと同様のアクリロニトリル系重合体から構成されていればよく、繊維構成の重合体については特に限定はない。
【００１１】
アクリロニトリル系重合体は、アクリル繊維本来の特性を発現させるためには、アクリロニトリル単位を５０質量％以上含有していることが必要であり、アクリロニトリル系重合体は、アクリロニトリルと、アクリロニトリルと共重合可能なモノマーとの共重合体であってもよい。アクリロニトリルと共重合可能なモノマーとしては、例えばアクリル酸メチル、アクリル酸エチル、アクリル酸イソプロピル、アクリル酸ｎ−ブチル、アクリル酸２−エチルヘキシル、アクリル酸２−ヒドロキシエチル等に代表されるアクリル酸エステル類、メタクリル酸メチル、メタクリル酸エチル、メタクリル酸イソプロピル等に代表されるメタクリル酸エステル類、さらにアクリル酸、メタクリル酸、マレイン酸、イタコン酸、アクリルアミド、スチレン、ビニルトルエン、酢酸ビニル、塩化ビニル、塩化ビニリデン、臭化ビニル、臭化ビニリデン、フッ化ビニル、フッ化ビニリデン等が挙げられる。
【００１２】
また、アクリロニトリル系重合体は、アクリロニトリルに、ｐ−スルホフェニルメタリルエーテル、メタリルスルホン酸、アリルスルホン酸、スチレンスルホン酸、２−アクリルアミド−２メチルプロパンスルホン酸、及びこれらのアルカリ塩を共重合させた共重合体であってもよく、かかる共重合体は、アクリル繊維の染色性の改良のために用いることができる。
【００１３】
＜紡績糸の製造方法＞
本発明のパイル布帛を構成する立毛部の紡績糸の製造方法は、特に限定はなく、公知の紡績方法、紡績方式にて、通常のパイル布帛の製造に用いられると同様の糸番手に作製される。
【００１４】
＜グランド部が１．０〜５．０デシテックスのポリエステル繊維を主として含む＞
本発明のパイル布帛のグランド部は、１．０〜５．０デシテックスのポリエステル繊維を主として含む。グランド部が１．０〜５．０デシテックスポリエステル繊維を主として含むことで、通常の加工工程と同様のパイル布帛が作成可能となる。
【００１５】
＜パイル布帛の製造方法＞
次に本発明のパイル布帛の製造方法を説明する。まず、本発明のアセテート繊維及び、またはその他合成繊維、天然繊維などを含有する紡績糸に染色を行う。染色は各素材に適合した染料を選定し実施する。また、場合によってはこの染色工程を省略して使うことも可能である。また、染色処理と同時に柔軟処理等の機能性処理を行うこともできる。尚、各合成繊維の収縮素材をアセテート繊維と共に混合することも可能であり、その場合は染色工程の前に蒸気を紡績糸に付与し、プレバルキー処理をすることで均一に収縮させることが可能である。
【００１６】
次に、フライスボア編機にてパイル布帛を編成するとともにパイルのループを切断し立毛部とし、その後裏面の糊付けを行う。そして、繊維を切り揃えるシャーリングを行い、紡績糸の撚りを解除するブラッシングを行う。その後、繊維のクリンプを除去し毛伸び性を高めるためのポリッシング、シャーリング、ブラッシングを適宜実施し求めるパイル布帛を得る。また、フライスボア編機のみでなく、マイヤー編機にてパイル布帛を製造することも可能である。また、紡績糸ではなく、トップを用いてスライバー編機にて製造することも可能である。
【実施例】
【００１７】
以下、実施例により本発明を更に具体的に説明するが、本発明は何等これらに限定されるものではない。尚、実施例においての各数値、評価項目は次の方法によって測定した。
「繊度測定」
繊度は、オートバイブロ式繊度測定器Ｄｅｎｉｏｒ  ＣｏｍｐｕｔｅｒＤＣ−１１（サーチ制御電気製）を使用して測定し、サンプル数ｎ＝２５の平均値を使用した。
【００１８】
「パイル布帛の評価」
パイル布帛表面のドライ感およびボリューム感を触手による官能試験で行い次の４段階で評価した。
◎：極めて良好、○：良好、△：普通、×：不良
【００１９】
（実施例１）
（アセテート繊維の作製）
３０質量％の酢酸セルロース（水酸基の７４％以上９２％未満が酢酸化されている酢酸セルロース。エステル化度は、２．２２以上２．７６未満。）、３質量％の水、０．２質量％の二酸化チタン、残りはアセトンを溶媒として３０〜４０℃の温度において混合することにより紡糸原液を調製した。この紡糸原液を孔の断面形状が三角断面である吐出孔を有する紡糸口金を用いて紡糸した。紡糸は、紡糸原液の温度を５５℃、紡糸筒内の温度を８０℃、紡糸速度を３００ｍ／ｍｉｎ、紡糸延伸比を１．６倍に設定して行った。得られた繊維の断面形状はＹ字型であり。繊度は４．４デシテックスであった。さらに得られた繊維に捲縮を付与した後、１０２ｍｍにカットした。
【００２０】
（アクリル繊維の作製）
水系懸濁重合法によりアクリロニトリル９５質量％、酢酸ビニル５質量％からなるアクリロニトリル共重合体を得た。このアクリロニトリル共重合体をジメチルアセトアミドに溶解し、ポリマー濃度２５％の紡糸原液を調製した。この紡糸原液を孔形状が扁平型形状のノズル口金を用い湿式紡糸し、沸水中で溶剤を洗浄しながら５．０倍延伸を施し、続いて油剤を付着させ１５０℃の熱ローラーで乾燥し、３００ｋＰａの加圧スチーム中で緩和処理を行い、その後スチーム存在下で１．５倍の延伸処理を行うことで、沸水収縮率が２５．０％繊維断面が扁平形状、単繊維繊度が３．３ｄｔｅｘの収縮性アクリル繊維を作製した。さらに得られた繊維に捲縮を付与した後、１０２ｍｍにカットしてアクリル繊維とした。
【００２１】
（紡績糸の作製）
前記のアセテート繊維５０質量％と前記のアクリル繊維５０質量％とを計量したのち混綿した。その後、打綿機に投入しラップを作成した。ラップをローラーカードに投入し、スライバーを作成した。次に、練条工程を２回通したのち、粗紡工程を経て、粗糸を作成した。このときの粗糸撚り数の設定は０．４回／インチとした。次に、粗糸をリング精紡機に通しメートル番手３２番手の紡績糸を作成した。この時の撚り数は、３６０回／ｍであった。次に、ワインダー工程で、紡績糸の欠点除去を行った後、コーンに巻き取り、合糸工程、撚糸工程を経て、３２番双糸を作成した。尚、撚糸工程の撚り数は２２０回／ｍであった。
【００２２】
（パイル布帛の作製）
紡績糸をカセ染め機での黒色に染色した。染色した紡績糸と１６５デシテックス４８フィラメントのポリエステルフィラメントとをフライスボア編機での編み工程を通し、編み立てと同時にパイルのループを切断し立毛部とし、立毛部が紡績糸からなりグランド部がポリエステルフィラメントからなるバイル布帛を作製した。次に、パイル裏面にアクリル酸エステル系接着剤でバックコーティングを行い、毛抜けを防ぎ、ブラッシングを２〜１０回通し毛先部分の撚りを解除した。そして、１７０℃のポリッシング、続いてブラッシングを行い、更に１７０℃、１５０℃、１３０℃、９０℃でポリッシングとシャーリングを組み合わせ（各工程２回ずつ）、立毛表層部のクリンプを除去し、毛伸び性を高めることでパイル長が１５ｍｍのパイル布帛を作製した。作製後、上記記載のパイル布帛の評価を実施した。
【００２３】
（実施例２〜８、比較例１〜３）
表１に示すようにアセテート繊維の繊度、紡績糸中の各繊維の含有率を変更した以外は同様の製造方法にて加工した。これらパイル布帛の評価結果を表１に併せて示した。
【００２４】
【表１】
0006004155.tif 000002
【産業上の利用可能性】
【００２５】
本発明に係るパイル布帛は、春夏シーズンにも使用可能なドライタッチでボリューム感を持ち、ジャケット、コート地などのガーメントはもちろんのこと、バッグ、帽子などの小物類においても使用可能である。また、そのボリューム感からペイントローラーなどの素材分野でも有用である。